(57)【要約】      （修正有）【課題】メチルアセチレンとメチルアセチレンを除く炭素原子数が３である炭化水素との分離方法の提供。【解決手段】式（１）で示される配位子と金属イオンとを含むピラードレイヤー構造を有する配位高分子が有する、圧力および温度の同一条件下におけるメチルアセチレンとメチルアセチレンを除く炭素原子数が３である炭化水素との各々に対する保持能力の差異に基づき分離する。2013047207.tif 000012［式中、Ｘ１、Ｘ２、Ｘ３、Ｘ４、Ｘ５およびＸ６は、それぞれ独立に、水素原子、ハロゲン原子またはメチル基を示す。］【選択図】なし【特許請求の範囲】
【請求項１】
メチルアセチレンとメチルアセチレンを除く炭素原子数が３である炭化水素との分離方法であって、
（１）下記一般式（１）
【化１】
2013047207.tif 000009
［一般式（１）中、Ｘ１、Ｘ２、Ｘ３、Ｘ４、Ｘ５およびＸ６は、それぞれ独立に、水素原子、ハロゲン原子またはメチル基を示す。］
で示される配位子と金属イオンとを含むピラードレイヤー構造を有する配位高分子に、メチルアセチレンとメチルアセチレンを除く炭素原子数が３である炭化水素とを同時に接触させる第一工程、および、
（２）前記メチルアセチレンと前記メチルアセチレンを除く炭素原子数が３である炭化水素とを、前記配位高分子が有する、圧力および温度の同一条件下における前記気体の各々に対する保持能力の差異に基づき分離する第二工程、
を含むことを特徴とする分離方法。
【請求項２】
Ｘ１、Ｘ２、Ｘ３、Ｘ４、Ｘ５およびＸ６が、水素原子であることを特徴とする請求項１記載の分離方法。
【請求項３】
前記金属イオンが、Ｍｇ、Ｔｉ、Ｍｎ、Ｆｅ、Ｃｏ、Ｎｉ、ＣｕおよびＺｎからなる群より選ばれる１種または２種以上の金属の二価イオンであることを特徴とする請求項１または２記載の分離方法。
【請求項４】
前記金属イオンが、Ｃｕ２＋またはＺｎ２＋であることを特徴とする請求項１〜３のいずれかの請求項記載の分離方法。
【請求項５】
前記配位高分子が、配位子として、前記一般式（１）で示される配位子以外の第２の配位子を有し、[前記一般式（１）で示される配位子]：[金属イオン]で表されるモル比が、１：１〜１：３の範囲であり、かつ、[前記一般式（１）で示される配位子]：[第２の配位子]で表されるモル比が、１：１〜１：３の範囲であることを特徴とする請求項１〜４のいずれかの請求項記載の分離方法。
【請求項６】
前記第２の配位子が、下記化学式（２）
【化２】
2013047207.tif 000010
で示される配位子であり、前記ピラードレイヤー構造が、前記化学式（２）の配位子と前記金属イオンとを含むレイヤー部を有することを特徴とする請求項１〜５のいずれかの請求項記載の分離方法。
【請求項７】
前記メチルアセチレンまたは前記メチルアセチレンを除く炭素原子数が３である炭化水素が、前記気体以外の他の気体との混合状態にある気体であることを特徴とする請求項１〜６のいずれかの請求項記載の分離方法。
【請求項８】
請求項１〜７のいずれかの請求項記載の分離方法により分離されたメチルアセチレンとメチルアセチレンを除く炭素原子数が３である炭化水素とのうち、少なくとも一方の気体を他方の気体と区別して回収する工程を含むことを特徴とするメチルアセチレンまたはメチルアセチレンを除く炭素原子数が３である炭化水素の取得方法。
【請求項９】
前記メチルアセチレンを除く炭素原子数が３である炭化水素が、プロパジエンであることを特徴とする請求項１〜８のいずれかの請求項記載の分離方法。
【請求項１０】
前記メチルアセチレンを除く炭素原子数が３である炭化水素が、プロピレンであることを特徴とする請求項１〜８のいずれかの請求項記載の分離方法。
【請求項１１】
構成する気体成分としてメチルアセチレンとメチルアセチレンを除く炭素原子数が３である炭化水素とを含む混合気体における前記の気体成分の混合比を変化させる方法であって、
（１）下記一般式（１）
【化３】
2013047207.tif 000011
［一般式（１）中、Ｘ１、Ｘ２、Ｘ３、Ｘ４、Ｘ５およびＸ６は、それぞれ独立に、水素原子、ハロゲン原子またはメチル基を示す。］
で示される配位子と金属イオンとを含むピラードレイヤー構造を有する配位高分子に、構成する気体成分としてメチルアセチレンとメチルアセチレンを除く炭素原子数が３である炭化水素とを含む混合気体を接触させる第一工程、および、
（２）前記混合気体における前記の気体成分の混合比を、前記配位高分子が有する、圧力および温度の同一条件下における前記気体の各々に対する保持能力の差異に基づき変化させる第二工程、
を含むことを特徴とする方法。
【請求項１２】
請求項１１記載の方法により、構成する気体成分の混合比が改変された混合気体を回収する工程を含むことを特徴とする改質された混合気体の取得方法。
【請求項１３】
前記メチルアセチレンを除く炭素原子数が３である炭化水素が、プロパジエンであることを特徴とする請求項１１または１２記載の分離方法。
【請求項１４】
前記メチルアセチレンを除く炭素原子数が３である炭化水素が、プロピレンであることを特徴とする請求項１１または１２記載の分離方法。
【発明の詳細な説明】
【技術分野】
【０００１】
本発明は、ピリジニウム骨格を含む有機物を配位子とする配位高分子を用いたメチルアセチレンとメチルアセチレンを除く炭素原子数が３である炭化水素との分離方法等に関する。
【背景技術】
【０００２】
吸着した炭化水素分子を容易に脱着することが可能な吸着剤となりうる配位高分子化合物として、例えば、ピリジニウム骨格を含む有機物を配位子とする配位高分子が知られている。そして、当該化合物を吸着剤として用いる工業的に有用なガス（具体的には、メチルアセチレンなどの炭化水素等）の貯蔵方法が提案されている（例えば、特許文献１参照）。
【先行技術文献】
【特許文献】
【０００３】
【特許文献１】特開２０１０−１８９５０９号公報
【発明の概要】
【発明が解決しようとする課題】
【０００４】
上記の貯蔵方法は、特定の炭化水素ガス吸着剤の１種類と、特定の吸着させる炭化水素ガスの１種類との組み合わせに依存した吸着特性に基づく技術である。
しかしながら、このような技術では、メチルアセチレンとメチルアセチレンを除く炭素原子数が３である炭化水素とを含む気体の中から、メチルアセチレンまたはメチルアセチレンを除く炭素原子数が３である炭化水素を区別して回収することは必ずしも容易なことではなかった。
【課題を解決するための手段】
【０００５】
本発明者らは、このような状況下において鋭意検討した結果、本発明に至った。
すなわち、本発明は、
１．メチルアセチレンとメチルアセチレンを除く炭素原子数が３である炭化水素との分離方法であって、
（１）下記一般式（１）
【０００６】
【化１】
2013047207.tif 000002
［一般式（１）中、Ｘ１、Ｘ２、Ｘ３、Ｘ４、Ｘ５およびＸ６は、それぞれ独立に、水素原子、ハロゲン原子またはメチル基を示す。］
で示される配位子（以下、本配位子と記すこともある。）と金属イオンとを含むピラードレイヤー構造を有する本配位高分子（以下、本配位高分子と記すこともある。）に、メチルアセチレンとメチルアセチレンを除く炭素原子数が３である炭化水素とを同時に接触させる第一工程、および、
（２）前記メチルアセチレンと前記メチルアセチレンを除く炭素原子数が３である炭化水素とを、前記本配位高分子が有する、圧力および温度の同一条件下における前記気体の各々に対する保持能力の差異に基づき分離する第二工程、
を含むことを特徴とする分離方法（以下、本発明分離方法と記すこともある。）；
２．Ｘ１、Ｘ２、Ｘ３、Ｘ４、Ｘ５およびＸ６が、水素原子であることを特徴とする前項１記載の分離方法；
３．前記金属イオンが、Ｍｇ、Ｔｉ、Ｍｎ、Ｆｅ、Ｃｏ、Ｎｉ、ＣｕおよびＺｎからなる群より選ばれる１種または２種以上の金属の二価イオンであることを特徴とする前項１または２項記載の分離方法；
４．前記金属イオンが、Ｃｕ２＋またはＺｎ２＋であることを特徴とする前項１〜３のいずれかの前項記載の分離方法；
５．前記配位高分子が、配位子として、前記一般式（１）で示される配位子（即ち、本配位子）以外の第２の配位子を有し、[前記一般式（１）で示される配位子（即ち、本配位子）]：[金属イオン]で表されるモル比が、１：１〜１：３の範囲であり、かつ、[前記一般式（１）で示される配位子（即ち、本配位子）]：[第２の配位子で表されるモル比が、１：１〜１：３の範囲であることを特徴とする前項１〜４のいずれかの前項記載の分離方法；
６．前記第２の配位子が、下記化学式（２）
【０００７】
【化２】
2013047207.tif 000003
で示される配位子であり、前記ピラードレイヤー構造が、前記化学式（２）で示される配位子と前記金属イオンとを含むレイヤー部を有することを特徴とする請求項１〜５のいずれかの請求項記載の分離方法；
７．前記メチルアセチレンまたは前記メチルアセチレンを除く炭素原子数が３である炭化水素が、前記気体以外の他の気体との混合状態にある気体であることを特徴とする前項１〜６のいずれかの前項記載の分離方法；
８．前項１〜７のいずれかの前項記載の分離方法により分離されたメチルアセチレンとメチルアセチレンを除く炭素原子数が３である炭化水素とのうち、少なくとも一方の気体を他方の気体と区別して回収する工程を含むことを特徴とするメチルアセチレンまたはメチルアセチレンを除く炭素原子数が３である炭化水素の取得方法（以下、本発明取得方法と記すこともある。）；
９．前記メチルアセチレンを除く炭素原子数が３である炭化水素が、プロパジエンであることを特徴とする前項１〜８のいずれかの前項記載の分離方法；
１０．前記メチルアセチレンを除く炭素原子数が３である炭化水素が、プロピレンであることを特徴とする前項１〜８のいずれかの前項記載の分離方法；
１１．構成する気体成分としてメチルアセチレンとメチルアセチレンを除く炭素原子数が３である炭化水素とを含む混合気体における前記の気体成分の混合比を変化させる方法であって、
（１）下記一般式（１）
【０００８】
【化３】
2013047207.tif 000004
［一般式（１）中、Ｘ１、Ｘ２、Ｘ３、Ｘ４、Ｘ５およびＸ６は、それぞれ独立に、水素原子、ハロゲン原子またはメチル基を示す。］
で示される配位子と金属イオンとを含むピラードレイヤー構造を有する配位高分子に、構成する気体成分としてメチルアセチレンとメチルアセチレンを除く炭素原子数が３である炭化水素とを含む混合気体を接触させる第一工程、および、
（２）前記混合気体における前記の気体成分の混合比を、前記配位高分子が有する、圧力および温度の同一条件下における前記気体の各々に対する保持能力の差異に基づき変化させる第二工程、
を含むことを特徴とする方法；
１２．前項１１記載の方法により、構成する気体成分の混合比が改変された混合気体を回収する工程を含むことを特徴とする改質された混合気体の取得方法；
等を提供するものである。
１３．前記メチルアセチレンを除く炭素原子数が３である炭化水素が、プロパジエンであることを特徴とする前項１１または１２記載の分離方法。
１４．前記メチルアセチレンを除く炭素原子数が３である炭化水素が、プロピレンであることを特徴とする前項１１または１２記載の分離方法。
【発明の効果】
【０００９】
本発明により、ピリジニウム骨格を含む有機物を配位子とする配位高分子を用いたメチルアセチレンとメチルアセチレンを除く炭素原子数が３である炭化水素との分離方法等が提供可能になる。
【図面の簡単な説明】
【００１０】
【図１】実施形態の一例におけるピラードレイヤー構造を示す模式図である。
【図２】実施例１で合成された化合物Ａの粉末Ｘ線回折パターンである。
【図３】実施例１で合成された化合物Ａの熱重量分析の結果を示す図である。
【発明を実施するための形態】
【００１１】
以下、本発明の好適な実施形態について詳細に説明する。ただし、本発明は以下の実施形態に限定されるものではない。
【００１２】
本配位高分子は、本配位子と金属イオンとが配位結合またはイオン結合を介して連続的に繋がることで繰り返し構造を形成している金属錯体である。特に、本実施形態に係る本配位高分子は、本配位子と金属イオンとを含むピラードレイヤー構造を形成している。図１は本配位高分子のピラードレイヤー構造を示す模式図である。図１に示すピラードレイヤー構造５は、互いに間隔を空けて積層された複数のレイヤー部１と、隣り合うレイヤー部１同士を架橋する第２の配位子とを有する多層構造である。レイヤー部１同士を架橋する配位子は、主として本配位子である。レイヤー部１同士を架橋する配位子は、レイヤー部１を構成する金属イオンに配位結合している。
【００１３】
一般式（１）において、Ｘ１、Ｘ２、Ｘ３、Ｘ４、Ｘ５およびＸ６は、それぞれ独立に、水素原子、ハロゲン原子またはメチル基を表す。Ｘ１、Ｘ２、Ｘ３、Ｘ４、Ｘ５およびＸ６のハロゲン原子は、弗素原子、塩素原子、臭素原子または沃素原子であり、好ましくは弗素原子または塩素原子である。また、末端ピリジル基の配位力が強く、安定な多孔性構造を形成しやすいという理由で、本配位子のＸ１およびＸ２のいずれかが水素原子またはメチル基であることが好ましい。同じ理由で、Ｘ５およびＸ６のいずれかが水素原子またはメチル基であることが好ましい。Ｘ１、Ｘ２、Ｘ５およびＸ６は、より好ましくは水素原子である。その中でも特に、下記式（１−１）で示される本配位子（即ち、Ｘ１、Ｘ２、Ｘ３、Ｘ４、Ｘ５およびＸ６が、水素原子である。）が好ましい。
【００１４】
本配位子の具体例としては、下記式（１−１）〜（１−４０）でそれぞれ示される本配位子が例示される。
【００１５】
【化４】
2013047207.tif 000005
【００１６】
【化５】
2013047207.tif 000006
【００１７】
レイヤー部１は、主として、金属イオンとこれに結合する本配位子とから構成される。
【００１８】
本配位高分子に含まれる金属イオンは、各種典型金属および各種遷移金属のイオンから選択され得る。金属の入手性や本配位高分子の製造の容易さから、好ましいイオンを選択することができる。具体的には、Ｍｇ、Ｔｉ、Ｍｎ、Ｆｅ、Ｃｏ、Ｎｉ、ＣｕおよびＺｎからなる群より選ばれる１種または２種以上の金属の二価イオンが好ましく、Ｃｕ２＋およびＺｎ２＋がさらに好ましい。
【００１９】
レイヤー部１を形成する本配位子は、レイヤー部１同士を架橋する第２の配位子と同一でも異なっていてもよく、金属イオンとともにレイヤー部１を形成可能なものから任意に選択される。ピラードレイヤー構造を形成している本配位高分子としては、多様な二次元レイヤー構造のレイヤー部１を有する本配位高分子が報告されている。それらいずれの二次元レイヤー構造であっても、本配位子との組合せによりピラードレイヤー構造が形成されることが期待される。
【００２０】
本配位高分子が、配位子として、前記一般式（１）で示される配位子（即ち、本配位子）以外の第２の配位子を有し、[前記一般式（１）で示される配位子（即ち、本配位子）]：[金属イオン]で表されるモル比として、例えば、１：１〜１：３の範囲であり、かつ、[前記一般式（１）で示される配位子（即ち、本配位子）]：[第２の配位子で表されるモル比が、例えば、１：１〜１：３の範囲であることを挙げることができる。好ましくは、[前記一般式（１）で示される配位子（即ち、本配位子）]：[金属イオン]で表されるモル比として、例えば、１：１．９〜１：２．１の範囲であり、かつ、[前記一般式（１）で示される配位子（即ち、本配位子）]：[第２の配位子で表されるモル比が、例えば、１：１．９〜１：２．１の範囲であることが挙げられる。
前記第２の配位子の好適な具体例としては、下記化学式（２）で示される配位子（以下、ｐｚｄｃと記すこともある。）等を挙げることができる。
【００２１】
【化６】
2013047207.tif 000007
【００２２】
本配位高分子は、金属塩と一般式（１）で示される構造を部分構造として含む化合物とを溶媒中で混合する工程を備える製造方法により得ればよい。金属塩および上記化合物が溶媒を含む反応液中で反応し、本配位高分子が生成される。反応液は、必要に応じて他の有機物や無機物を含んでいてもよい。
【００２３】
金属塩としては金属イオンを含む各種化合物が使用可能である。例えば、各金属の弗化物、塩化物、臭化物、硝酸塩、硫酸塩、過塩素酸塩、酢酸塩、テトラフルオロホウ酸塩、テトラフェニルホウ酸塩、ヘキサフルオロリン酸塩、ヘキサフルオロケイ酸塩、これら金属塩の水和物またはそれらの混合物が金属塩として用いられる。本配位高分子の原料として特に好ましい金属塩としては、硝酸塩、硫酸塩および過塩素酸塩ならびにこれらの水和物が例示される。具体的には、硝酸銅、硫酸銅、過塩素酸銅および硝酸亜鉛ならびにこれらの水和物が例示される。
【００２４】
一般式（１）で示される構造を部分構造として含む化合物の合成に関する参考文献としては、例えば、下記の特許文献２、非特許文献１および非特許文献２等を挙げることができる。特に、式（１−１）で示される構造を部分構造として含む化合物の合成法に関しては、例えば、非特許文献１および非特許文献２に記載されている。
特許文献２：特開２００３−１２８６５４号公報
非特許文献１：「Ｌｉｅｂｉｇｓ  Ａｎｎ．Ｃｈｅｍ．」、１９７９年、７２７−７４２頁。
非特許文献２：「Ｈｅｌｖ．Ｃｈｉｍ．Ａｃｔａ」、２００５年、８８巻、３２００−３２０９頁。
【００２５】
一般式（１）で示される構造を部分構造として含む化合物は、一般に、何らかのカウンターアニオンを有する有機塩である。一般式（１）で示される構造を部分構造として含む化合物の合成時にアニオン交換を実施する必要が無いという理由から、弗化物、塩化物、臭化物が好ましい。これらハロゲン化物の合成過程または合成後にイオン交換を行うことにより、硝酸塩、硫酸塩、過塩素酸塩、酢酸塩、テトラフルオロホウ酸塩、テトラフェニルホウ酸塩、ヘキサフルオロリン酸塩、ヘキサフルオロケイ酸塩を合成し、これらを本配位高分子の製造に用いることができる。
【００２６】
ｐｚｄｃを含む本配位高分子は、金属塩、ｐｚｄｃの塩（以下、ｐｚｄｃＡ２と記すこともある。）および一般式（１）で示される構造を部分構造として含む化合物を溶媒中で混合する方法によって製造することができる。
【００２７】
ｐｚｄｃＡ２を構成するカウンターカチオンは、例えば、アルカリ金属イオン、ＮＨ４＋、ＮＨ４＋の水素原子が炭化水素基で置換されたアンモニウムイオンおよびＰＨ４＋の水素原子が炭化水素基で置換されたホスホニウムイオンから選ぶことが可能である。具体例としては、例えば、リチウムイオン、ナトリウムイオン、カリウムイオン、テトラエチルアンモニウムイオン、テトラプロピルアンモニウムイオン、テトラブチルアンモニウムイオン、テトラブチルホスホニウムイオン、テトラフェニルホスホニウムイオンまたはそれらの組合せ等を挙げることができる。好ましくは、例えば、リチウムイオン、ナトリウムイオン、カリウムイオンまたはテトラブチルアンモニウムイオン等を挙げることができる。
【００２８】
ｐｚｄｃＡ２は、ピラジン−２，３−ジカルボン酸（以下、ｐｚｄｃＨ２と記すこともある。）と対応するカウンターカチオンの水酸化物との反応によって生じさせることができる。また、異なるカウンターカチオンを有するピラジン−２，３−ジカルボン酸の塩を原料として用い、イオン交換によってｐｚｄｃＡ２を得ることもできる。通常、ｐｚｄｃＡ２を生じさせる反応は、上記のどちらの方法を採用した場合でも溶媒中で実施される。このため、本配位高分子の製造に用いる溶媒中でｐｚｄｃＡ２を生じさせることにより、ｐｚｄｃＡ２を単離することなく本配位高分子の製造に用いることが可能である。
【００２９】
本配位高分子の製造において、多様な液体を溶媒として用いることが可能であるが、極性が高い溶媒および金属イオンへの配位能力が高い溶媒が好ましい。具体的には、例えば、水、メタノール、エタノール、２−プロパノール、アセトン、アセトニトリル、テトラヒドロフラン、ジオキサン、Ｎ，Ｎ’−ジメチルホルムアミド、Ｎ，Ｎ’−ジメチルアセトアミド、ジメチルスルホオキシドからなる群より選ばれる１種または２種以上の溶媒等を挙げることができる。
【００３０】
通常、生成した本配位高分子は沈殿物として反応液中に析出する。生じた本配位高分子の沈澱を濾過で捕集した後、製造時と同じ組成の溶媒、または製造時の溶媒よりも揮発性が高くかつ本配位高分子が分解しない溶媒のいずれかを少量用いて洗浄し、その後乾燥させる。
【００３１】
本配位高分子は、メチルアセチレンとメチルアセチレンを除く炭素原子数が３である炭化水素とを含む混合気体からの、メチルアセチレンとメチルアセチレンを除く炭素原子数が３である炭化水素との分離、並びに、分離されたメチルアセチレンまたはメチルアセチレンを除く炭素原子数が３である炭化水素の取得のための気体分離・精製剤を構成する成分として利用することができる。ここで、メチルアセチレンを除く炭素原子数が３である炭化水素としては、プロパン、プロピレン、プロパジエンがあげられ、好ましくは、プロピレン、プロパジエンである。メチルアセチレンを除く炭素原子数が３である炭化水素は、２種以上を含んでいてもよい。また、かかる気体分離・精製剤は、上述の本配位高分子を１種または２種以上含んでいればよい。気体分離・精製剤の重量または体積あたりの最大処理量に注目するのであれば、気体分離・精製に直接的に寄与する本配位高分子の割合がより高いことが好ましいが、気体分離・精製剤に物理的な強度を求める場合等は、必要に応じて成型剤を混入させても構わない。
【００３２】
実施形態の一例における気体分離・精製剤は、粉末状であってもよいし、本配位高分子またはこれを含む混合物を何らかの手法により成型して得られる、本配位高分子を含む成型品であってもよい。成型の手法としてはプレス成型が例示される。気体分離・精製剤としての成型品の形状は、気体分離・精製剤に要求される強度を維持できるような形状であることが望ましい。また、処理速度を向上させるためには、成型品の表面積が大きいことが好ましい。
【００３３】
メチルアセチレンとメチルアセチレンを除く炭素原子数が３である炭化水素とが分離する機構は、明らかではないが、本発明者らは次のように推定する。メチルアセチレンが有する末端アルキンの水素原子は、プロパジエンなどのメチルアセチレンを除く炭素原子数が３である炭化水素がもつ水素原子と比べて、酸性が高いことが知られており、特定の配位高分子においては、メチルアセチレンと配位高分子との相互作用が、メチルアセチレンを除く炭素原子数が３である炭化水素と配位高分子との相互作用と比較して強いことに起因していると考えられる。
【００３４】
本発明分離方法は、（１）本配位子と金属イオンとを含むピラードレイヤー構造を有する本配位高分子に、メチルアセチレンとメチルアセチレンを除く炭素原子数が３である炭化水素とを同時に接触させる第一工程、および、（２）前記メチルアセチレンと前記メチルアセチレンを除く炭素原子数が３である炭化水素とを、前記本配位高分子が有する、圧力および温度の同一条件下における前記気体の各々に対する保持能力の差異に基づき分離する第二工程、を含む。
【００３５】
第一工程において、「本配位高分子にメチルアセチレンとメチルアセチレンを除く炭素原子数が３である炭化水素とを同時に接触させる」には、例えば、メチルアセチレンとメチルアセチレンを除く炭素原子数が３である炭化水素との両者が予め混合された状態である混合気体を本配位高分子に接触させてもよいし、メチルアセチレンとメチルアセチレンを除く炭素原子数が３である炭化水素とを別々に同時供給することにより本配位高分子に接触させてもよい。
また、前記メチルアセチレンまたは前記メチルアセチレンを除く炭素原子数が３である炭化水素が、前記気体以外の他の気体との混合状態にある気体であってもよい。他の気体としては、例えば、水素、ヘリウム、窒素、酸素、ネオン、アルゴン及び炭素原子数が２以下である炭化水素等を挙げることができる。炭素原子数が２以下である炭化水素として具体的には、例えば、メタン、エタン、エチレン等が挙げられる。また、前記の他の気体が、例えば、ブタン、ブテン、イソブテン、エチルアセチレン、ジメチルアセチレン等の炭素原子数が４以上である炭化水素等である場合には、その存在量は低いことが好ましい。特に好ましい存在量としては、例えば、１容積％未満等を挙げることができる。
【００３６】
第二工程において、「圧力および温度の同一条件下における前記気体の各々に対する保持能力の差異」は、本配位高分子が有するメチルアセチレンに対する保持能力と本配位高分子が有するメチルアセチレンを除く炭素原子数が３である炭化水素に対する保持能力との差異を意味する。圧力および温度の同一条件下における、メチルアセチレンに対する保持能力とメチルアセチレンを除く炭素原子数が３である炭化水素に対する保持能力との比は、本配位高分子が有するメチルアセチレンとメチルアセチレンを除く炭素原子数が３である炭化水素との間での分離能力の程度を示す指標の一つとして用いることができる。
【００３７】
本発明は、本発明分離方法により分離されたメチルアセチレンとメチルアセチレンを除く炭素原子数が３である炭化水素とのうち、少なくとも一方の気体を他方の気体と区別して回収する工程を含むことを特徴とするメチルアセチレンまたはメチルアセチレンを除く炭素原子数が３である炭化水素の取得方法（即ち、本発明取得方法）も含む。
本発明取得方法において「少なくとも一方の気体を他方の気体と区別して回収する」は、特に制限はないが、例えば、通常の気体の捕集・回収方法等を用いればよい。
【００３８】
本発明は、構成する気体成分としてメチルアセチレンとメチルアセチレンを除く炭素原子数が３である炭化水素とを含む混合気体における前記の気体成分の混合比を変化させる方法や、改質された混合気体の取得方法も含む。
構成する気体成分としてメチルアセチレンとメチルアセチレンを除く炭素原子数が３である炭化水素とを含む混合気体における前記の気体成分の混合比を変化させる方法は、
（１）下記一般式（１）
【００３９】
【化７】
2013047207.tif 000008
［一般式（１）中、Ｘ１、Ｘ２、Ｘ３、Ｘ４、Ｘ５およびＸ６は、それぞれ独立に、水素原子、ハロゲン原子またはメチル基を示す。］
で示される配位子と金属イオンとを含むピラードレイヤー構造を有する配位高分子に、構成する気体成分としてメチルアセチレンとメチルアセチレンを除く炭素原子数が３である炭化水素とを含む混合気体を接触させる第一工程、および、
（２）前記混合気体における前記の気体成分の混合比を、前記配位高分子が有する、圧力および温度の同一条件下における前記気体の各々に対する保持能力の差異に基づき変化させる第二工程、
を含む。
また、改質された混合気体の取得方法は、上記方法（即ち、気体成分混合比の変化方法）により、構成する気体成分の混合比が改変された混合気体を回収する工程を含む。
【００４０】
これらの２つの方法において処理される混合気体は、メチルアセチレンおよびメチルアセチレンを除く炭素原子数が３である炭化水素以外の他の気体との混合状態にある気体であってもよい。他の気体としては、例えば、水素、ヘリウム、窒素、酸素、ネオン、アルゴン及び炭素原子数が２以下である炭化水素等を挙げることができる。炭素原子数が２以下である炭化水素として具体的には、例えば、メタン、エタン、エチレン等が挙げられる。また、前記の他の気体が、例えば、ブタン、ブテン、イソブテン、エチルアセチレン、ジメチルアセチレン等の炭素原子数が４以上である炭化水素等である場合には、その存在量は低いことが好ましい。特に好ましい存在量としては、例えば、１容積％未満等を挙げることができる。
【００４１】
尚、これらの２つの方法における各工程での操作は、本発明分離方法および本発明取得方法における各工程での操作と同等またはそれに準じたものであり、本発明分離方法および本発明取得方法における上述の説明に従い、実施すればよい。
【００４２】
実施形態の一例における気体分離・精製装置は、気体入り口および出口を有する閉塞容器と、当該閉塞容器の内に充填された気体分離・精製剤とを備える。
【００４３】
気体分離・精製装置に備えられた閉塞容器は、耐圧容器であることが好ましい。また、気体分離・精製装置内部の状況を把握するためには圧力計や温度計を設けることが好ましい。
【００４４】
本配位高分子もしくは気体分離・精製剤により処理された気体は、取り出し側の圧力を気体分離・精製装置の内部の圧力に対し相対的に低圧にすることによって、取り出すことができる。気体を連続的に取り出すには、ポンプの使用等によって取り出し側を低圧にする手法等で行うことが好ましい。
【実施例】
【００４５】
以下、実施例を挙げて本発明についてさらに具体的に説明するが、本発明はこれら実施例に限定されるものではない。
【００４６】
［実施例１］（本配位高分子の調製）
３３６ｍｇのｐｚｄｃＨ２と１６０ｍｇのＮａＯＨとを水７５ｍＬに溶かした。そこに、５４０ｍｇの式（１−１）で示されるイオンの塩化物を１５０ｍＬのエタノールに溶かした溶液を加えた。
次いで、水７５ｍＬとエタノール１５０ｍＬの混合溶液に４８３ｍｇの硝酸銅・三水和物を溶かした溶液を滴下した。２０時間攪拌した後、生じた沈澱物を濾過で捕集し、エタノールで洗浄した。捕集した沈殿物を１２０℃で加熱しながら真空乾燥して、７２１ｍｇの本配位高分子（以下、化合物Ａと記すこともある。）を得た。化合物Ａの構造および組成の評価を、試料を大気下に暴露した後に評価を行った。
【００４７】
粉末Ｘ線回折装置（リガク社製、商品名：ＲＩＮＴ−２５００Ｖ）を用いて室温で粉末Ｘ線回折測定を実施し、化合物Ａの構造を解析した。その結果、下記非特許文献３に記載されている化合物とよく似た構造、即ちＣｕ２＋とｐｚｄｃとから構成されるレイヤー部が式（１−１）で示される構造の本配位子（以下、Ｌ１と記すこともある。）によって架橋された、図１に示したような多層構造が形成されていることが示唆された。原料由来のカウンターアニオンは、層間の空隙内に存在しているものと考えられる。
非特許文献３：「Ａｎｇｅｗ．Ｃｈｅｍ．Ｉｎｔ．Ｅｄ．」、２００２年、４１巻、１３３−１３５頁
【００４８】
図３は、化合物Ａの熱重量分析の結果を示す図である。図３に示されるように、大気への暴露によって細孔中に取込まれた水分子の脱離に伴う、なだらかな重量減少（減少率：１４．７質量％）が室温から１２０℃の間に確認された。さらに、２００℃〜２２０℃の温度領域で本配位高分子の構造崩壊を示す重量減少が確認された。
【００４９】
化合物Ａの元素分析の結果（Ｃ：３６．４％、Ｈ：３．４４％、Ｎ：１２．２５％、Ｃｌ：＜０．２％）は、化合物Ａを大気へ暴露した試料の組成が｛［Ｃｕ２（ｐｚｄｃ）２（Ｌ１）］（ＮＯ３）・７．５（Ｈ２Ｏ）｝ｎで表されることを示唆した。これは熱重量分析の結果と矛盾しない結果である。
【００５０】
［実施例２］（本配位高分子が有するメチルアセチレンに対する保持能力と本配位高分子が有するプロパジエンに対する保持能力との差異の確認）
化合物Ａを１２０℃で１５時間、加熱しながら真空乾燥した。その後、メチルアセチレン保持能力およびプロパジエン保持能力を、市販の物理化学特性測定装置（カンタクローム社製オートソーブ１）を使用して、−５℃にて、絶対圧として約４０ｋＰａ〜約８０ｋＰａの範囲で測定した（以下、圧力の表記は絶対圧で示す）。
測定に使用した気体：
（１）メチルアセチレン（Ａｌｄｒｉｃｈ、製品番号：２９５４９３）
（２）プロパジエン（ＳｙｎＱｕｅｓｔ、製品番号：１３００−１−０３）
【００５１】
化合物Ａのメチルアセチレン保持能力の測定では、測定圧力が高まるのに伴いメチルアセチレンの保持量が増加した。化合物Ａ１ｇあたりのメチルアセチレン保持量は、４１ｋＰａのとき１２ｍｇであり、５０ｋＰａのとき１８ｍｇであった。また、６０ｋＰａのとき１５６ｍｇであり、８０ｋＰａのとき１６９ｍｇであった。
【００５２】
一方、プロパジエン保持能力の測定では、測定圧力を高めてもプロパジエンの保持量はほとんど増加せず、測定圧力範囲の全領域で、２ｍｇ未満であった。
【００５３】
これらの測定結果から、化合物Ａが有するメチルアセチレン保持量の、プロパジエン保持量に対する比は大きいこと、即ち、化合物Ａのメチルアセチレン保持能力が、プロパジエン保持能力と比べて著しく高いこと、が明らかとなった。つまり、化合物Ａがメチルアセチレンとプロパジエンとの分離・精製剤として高い能力を有することが確認された。
【００５４】
［実施例３］（本発明の好適な実施形態の一例）
構成する気体成分としてメチルアセチレンとプロパジエンとを含む混合気体（混合比は１：１）における前記の気体成分の混合比を変化させるために、実施例２で優れた効果が確認された温度（−５℃）および圧力（メチルアセチレンの分圧として６０〜８０ｋＰａ、全圧として１２０ｋＰａ〜１６０ｋＰａ）で、化合物Ａを含む気体分離・精製剤に前記混合気体を通気接触させる。
【００５５】
化合物Ａが前記混合気体に含まれるメチルアセチレンを保持する一方で、プロパジエンを保持しないことから、化合物Ａに通気接触された前記混合気体の中のメチルアセチレンの分圧が減少し、その結果、前記混合気体におけるメチルアセチレンとプロパジエンとの混合比が変化し、プロパジエンの比率が高められた気体が流出する。この気体を回収することにより、プロパジエンの比率が高められた気体を取得する。
【００５６】
その後、前記化合物Ａを含む分離・精製剤を減圧下にすることで、前記化合物Ａを含む分離・精製剤が保持しているメチルアセチレンを回収することで、メチルアセチレンの比率が高められた気体を取得する。
【００５７】
以上の結果から、本発明分離方法および本発明取得方法は、メチルアセチレンとプロパジエンとの分離・精製に利用可能であることが確認された。また、構成する気体成分としてメチルアセチレンとプロパジエンとを含む混合気体における前記の気体成分の混合比を変化させる方法や、改質された混合気体（混合比を変化させた気体）の取得方法としても利用可能であることも判明した。
【産業上の利用可能性】
【００５８】
本発明により、ピリジニウム骨格を含む有機物を配位子とする配位高分子を用いたメチルアセチレンとメチルアセチレン以外の炭素数が３である炭化水素との分離方法等が提供可能になる。
【符号の説明】
【００５９】
１：レイヤー部、２：レイヤー部１同士を架橋する配位子、５：ピラードレイヤー構造
【図１】
2013047207.tif 000013
【図２】
2013047207.tif 000014
【図３】
2013047207.tif 000015